СПОСОБ ИЗГОТОВЛЕНИЯ ГИДРОФОБНЫХ, ТЕПЛОИЗОЛЯЦИОННЫХ ФОРМОВАННЫХ ИЗДЕЛИЙ

1. Способ гидрофобизации микропористого, содержащего гидрофильную кремниевую кислоту теплоизоляционного формованного изделия путем его обработки по меньшей мере одним органосиланом, отличающийся тем, что в камеру, в которой находится микропористое, содержащее гидрофильную кремниевую кислоту теплоизоляционное формованное изделие, подают один или несколько парообразных в условиях реакции органосиланов до тех пор, пока разность давлений Δр не составит 20 мбар или более.
2. Способ по п.1, отличающийся тем, что давление в камере перед подачей в нее органосилана ниже атмосферного давления.
3. Способ по п.1, отличающийся тем, что давление в камере перед подачей в нее органосилана равно атмосферному давлению или превышает его.
4. Способ по одному из пп.1-3, отличающийся тем, что в качестве гидрофильной кремниевой кислоты используют пирогенную кремниевую кислоту и/или кремнеземный аэрогель.
n
4-n
3
3
n
n
n
3
3
3
2
n
3
2
3
2
n
3
2
5
3
2
5
3
8
5. Способ по одному из пп.1-3, отличающийся тем, что органосилан выбирают из группы, включающей R-Si-X, RSi-Y-SiR, RSiO, (CH)-Si-(O-Si(CH))-OH, HO-Si(CH)-(O-Si(CH))-OH, где n обозначает число от 1 до 8, R обозначает -Н, -СН, -СН, X обозначает -Cl, -Br, -ОСН, -ОСН, -ОСН, а Y обозначает NH, О.
6. Способ по одному из пп.1-3, отличающийся тем, что органосилан подают в камеру в жидком или парообразном виде.
7. Способ по одному из пп.1-3, отличающийся тем, что одновременно с подачей органосилана или по окончании его подачи подают воду, спирты и/или галогеноводороды.
8. Способ по одному из пп.1-3, отличающийся тем, что применяемое микропористое, гидрофильное теплоизоляционное формованное изделие содержит далее глушители, волокна и/или высокодисперсные неорганические добавки.
9. Способ по одному из пп.1-3, отличающийся тем, что применяемое микропористое, гидрофильное содержащее кремниевую кислоту теплоизоляционное формованное изделие содержит пирогенный диоксид кремния и/или кремнеземный аэрогель в количестве от 45 до 95 мас.%, предпочтительно от 55 до 90 мас.%, глушители в количестве от 5 до 20 мас.%, предпочтительно от 7 до 15 мас.%, высокодисперсные неорганические добавки в количестве от 5 до 35 мас.%, предпочтительно от 10 до 30 мас.%, и волокна в количестве от 0 до 12 мас.%, предпочтительно от 1 до 5 мас.%.
10. Способ по одному из пп.1-3, отличающийся тем, что применяемое микропористое, гидрофильное содержащее кремниевую кислоту теплоизоляционное формованное изделие перфорировано.
11. Способ по одному из пп.1-3, отличающийся тем, что температура в камере составляет от 20 до 300°C.
12. Способ по одному из пп.1-3, отличающийся тем, что применяемое микропористое, гидрофильное содержащее кремниевую кислоту теплоизоляционное формованное изделие оставляют в камере на промежуток времени, который считая от момента начала подачи органосилана составляет от 1 мин до 1 ч.
13. Применение изготовленного способом по одному из пп.1-12 теплоизоляционного формованного изделия для создания изоляции в пустотелых строительных камнях, для создания изоляционной прослойки в многослойных строительных камнях, для создания изоляционной прослойки в многослойных теплоизоляционных системах для внутренней и наружной теплоизоляции зданий, для создания изоляции в двухслойных кладках, для создания изоляции при сооружении печей и для изготовления вакуумных изоляционных панелей.